FR 2934601 A1 20100205 FR 0855203 A 20080729 PROCEDE DE VERNISSAGE DE REVETEMENT DE SOLS ET MURS SOUPLES EN PVC L'invention se rattache au secteur technique des revêtements de sols et de murs souples présentant en couche superficielle un vernis. L'obtention de revêtements de sols requiert selon les applications un certain nombre de critères dont la prépondérance respective dépend de l'utilisation dudit revêtement. Ces paramètres sont ceux de l'aptitude à l'entretien, de la brillance de la résistance aux taches, mais aussi de l'inaltérabilité du décor. Le vernis est donc devenu un élément essentiel à la protection du décor et on utilise généralement un vernis liquide à base de polyuréthane réticulé par rayonnements ultraviolets. La mise en oeuvre de ces paramètres peut générer certaines contradictions entre par exemple l'effet brillance recherché et celui de la résistance aux taches et similaires. Le choix de vernis mat est privilégié mais avec en contrepartie l'utilisation de systèmes matants qui pénalise la résistance aux taches du revêtement. La démarche du Demandeur a donc été de réfléchir à un nouveau procédé de vernissage de revêtements de sols et murs qui puisse répondre simultanément aux objectifs suivants : - donner un aspect mat (préférentiellement la brillance doit se situer entre 8 et 12%), - offrir une résistance chimique élevée face aux taches (et notamment face aux désinfectants hospitaliers comme l'alcool iodée ou les solutions aqueuses à base d'iode), - offrir une souplesse adaptée à celle d'un revêtement de sol ou de mur résilient et de garantir un entretien aisé pendant la durée de vie du traitement de surface. La solution apportée par le Demandeur met en oeuvre un procédé spécifique donc les résultats sont très performants avec une réduction et une limitation très importante des taches susceptibles d'apparaître sur les revêtements de sols et murs. La solution permet en outre de conserver un niveau de brillance faible, c'est-à-dire entre 8 et 12% pour se conformer à la demande du marché et aux exigences d'usage. Selon une première caractéristique de l'invention, le procédé de vernissage de revêtements de sols et murs souples met en oeuvre les phases de réalisation d'un vernis mat, à le déposer en couche mince et régulière sur la structure constitutive du revêtement de sols et murs, à exposer l'ensemble constitué pour traitement de surface par réticulation sous rayonnements monochromatiques du type lampe EXCIMER, suivi d'une seconde étape de réticulation par rayonnements ultraviolets, ces phases étant effectuées en chambre en atmosphère inerte par exemple en présence d'azote (N2), puis à évacuer le revêtement de sol avec son vernis ainsi traité. Les lampes EXCIMER sont fabriquées et commercialisées par la société INNOVATIVE OBERFLACHENTECHNOLOGIEN GmbH. Ces lampes sont conçues pour émettre un rayonnement monochromatique à partir d'une ou de plusieurs sources ou micro sources afin d'adresser des radiations sur des matériaux permettant entre autre la réticulation d'un film liquide, l'activation énergétique de surface ou la destruction des microorganismes ou des bactéries... Ces caractéristiques et d'autres encore ressortiront bien de la suite de la description. Pour fixer l'objet de l'invention illustrée d'une manière non limitative aux figures des dessins où : - la figure 1 est une vue en plan d'un revêtement de sol avec un vernis non traité selon l'invention et portant des taches laissées par des produits de désinfection hospitalière sur un vernis de surface obtenu par photopolymérisation classique - la figure 2 est une vue en plan d'un revêtement de sol avec un vernis traité selon l'invention et identifiant les zones où les taches ont été faites sur la figure 1 en faisant apparaître la différenciation. - la figure 3 est une vue à caractère schématique de l'installation mettant en oeuvre le procédé de l'invention. - La figure 4 est un graphe à triple entrée permettant de positionner la spécificité de l'invention par rapport aux paramètres de brillance, de rugosité et de résistance chimique. Afin de rendre plus concret l'objet de l'invention, on le décrit maintenant d'une manière non limitative illustrée aux figures des dessins. En faisant référence à la figure 1, le revêtement de sols avec un vernis mat non traité selon le procédé de l'invention fait apparaître la conservation des taches par dépose par exemple et non limitativement d'éosine (1), d'alcool iodé (2) ou par marqueur (3). Le même revêtement avec un vernis, et traité par le procédé de l'invention représenté figure 2, permet de constater que les taches faites à partir d'éosine, d'iode ou de marqueur ont soit disparues pour les cas 1 et 3, soit ont été très largement atténuées selon le cas 2. Cela démontre les avantages très spécifiques de l'invention. Ces propriétés ont été obtenues en conservant la brillance souhaitée d'un revêtement de sol (entre 8 et 12%), la souplesse du traitement de surface lui permettant de conserver d'excellentes performances vis-à-vis de la résistance à la rayure et de la résistance à l'abrasion ainsi qu'une aptitude à l'entretien supérieure à la moyenne des revêtements. En se référant à la figure 3, on a représenté à titre d'exemple une installation qui met en oeuvre le procédé de l'invention. En amont, un convoyeur (10) est susceptible d'acheminer un revêtement de sols et/ou murs de toute structure sous une vernisseuse (11) qui dépose un vernis en couche mince. Pour la mise en oeuvre de l'invention, le vernis mat est déposé en couche mince, préférentiellement dans une épaisseur comprise entre 8 et 20 �m. Le revêtement et son vernis sont translatés sur un second convoyeur (12) qui traverse une chambre (13) à l'intérieur de laquelle est établie une atmosphère inerte c'est-à-dire avec une concentration résiduelle de dioxygène inférieure à 500ppm et préférentiellement inférieure à 300ppm par exemple d'azote N2. Dans cette chambre, sont disposées successivement une lampe EXCIMER (14) inertée à l'aide d'azote et une lampe ultraviolets (15) également inertée sous N2 afin de garantir un taux d'oxygène résiduel inférieur à 500ppm. Selon l'invention, on procède donc par le passage du revêtement et de son vernis dans ladite chambre à un traitement de surface par réticulation du vernis sous l'effet laser de ladite lampe EXCIMER, qui est traité ensuite sous rayons ultraviolets. Le procédé selon l'invention offre la possibilité d'exécuter un passage ou plusieurs passages avec dans cette dernière situation des conditions d'usage de la lampe EXCIMER différentes en étant éteinte. A titre indicatif, les essais effectués ont requis l'utilisation d'une vernisseuse permettant de viser un dépôt régulier (c'est-à-dire avec le plus lisse possible) de 13 g à 15 g / cm2. La lampe EXCIMER a une puissance surfacique 35W/cm2 et se situe à une distance de 25 mm du revêtement en position fixe pendant le traitement. La lampe UV a une puissance de 120W/cm au maximum et se situe à une distance de 100 mm du revêtement. Cette mise en oeuvre a permis d'obtenir le revêtement illustré figure 2 avec la réduction ou la disparition des taches. Plus particulièrement, les vernis de l'un des Demandeurs BLANCHON, fabriquant de vernis, sont particulièrement aptes à la mise en oeuvre du procédé de l'invention avec une résistance aux taches de toute nature. Le vernis utilisé nécessite une formulation adaptée au procédé EXCIMER par sa viscosité et son aptitude à la réticulation. Ainsi, les produits obtenus selon le procédé répondent parfaitement aux objectifs souhaités, avec un aspect brillance contrôlée (et dont la valeur moyenne se situe entre 8 et 12%), avec une excellente résistance chimique aux taches, une rugosité contrôlée en fonction de l'utilisation du revêtement de sol. Le contrôle des paramètres de rugosité (Ra et Rz) permet de garantir la facilité d'entretien du revêtement. La figure 4 représente ainsi le graphe avec ces trois paramètres qui permettent de positionner le domaine des propriétés obtenues avec le procédé de l'invention. Le procédé de vernissage selon l'invention permet d'obtenir un revêtement de sols et murs souples en PVC avec un domaine de propriétés dans lequel, avec un vernis spécifique : - la brillance est comprise entre 10 et 12 % (à 60° d'angle).25 - la rugosité Ra (longitudinale) est comprise entre 0,2 et 1,7 �m. - la résistance aux taches d'éosine, d'iode et de marker est notée entre O et 1 (suivant NF EN 423 ù solution d'éosine et d'iode à 2 % dans l'acool éthylique). - le vernis ne se fissure pas lorsque l'on enroule son support PVC autour d'un mandrin de 20mm de diamètre. Le produit obtenu par la mise en oeuvre du procédé est caractérisé par l'obtention d'un compromis de performances de surface unique. Le traitement de surface présente un niveau de brillance parfaitement adapté à l'utilisation en tant que revêtements de sols ou de murs (brillance compris entre 8 et 12 %). Le produit résiste aux produits tâchants utilisés dans le domaine hospitalier comme présenté dans la figure 2. Le traitement conserve une souplesse telle qu'il passe les tests normalisés de flexibilité. Enfin, la microrugositié de surface obtenue permet de faciliter l'entretien courant du revêtement de sol. La double opération de traitement de surface mise en oeuvre selon le procédé de l'invention constitue un apport technologique important dans la qualité des revêtements de sols et de murs.